(57)【特許請求の範囲】
【請求項１】
有効成分としてフマル酸ケトチフェンを含有し、基剤中に酢酸ナトリウムを含有することを特徴とする経皮投与製剤。
【請求項２】
有効成分としてフマル酸ケトチフェンを０.１〜１０重量％含有し、基剤中に酢酸ナトリウムを０.５〜５重量％含有することを特徴とする経皮投与製剤。
【請求項３】
基剤が、非水系である請求項１または２に記載の経皮投与製剤。
【請求項４】
硬膏剤である請求項１〜３のいずれかに記載の経皮投与製剤。
【請求項５】
基剤中にさらに、脂溶性ポリマー、粘着付与剤及び軟化剤を含有する硬膏剤である請求項４に記載の経皮投与製剤。
【請求項６】
粘着層が、フマル酸ケトチフェン０.１〜１０重量％と、酢酸ナトリウム０.５〜５重量％、脂溶性ポリマー０.１〜９９重量％、粘着付与剤０.１〜７０重量％、軟化剤１.０〜７０重量％及び／または吸収促進剤０.０１〜２０重量％を含有する基剤とからなる硬膏剤である請求項４に記載の経皮投与製剤。
【請求項７】
軟膏剤である請求項１〜３のいずれかに記載の経皮投与製剤。
【発明の詳細な説明】
【０００１】
【産業上の利用分野】
本発明は、ケトチフェン（化学名：４−（１−メチル−４−ピペリジリデン）−４Ｈ−ベンゾ［４,５］シクロヘプタ［１,２−ｂ］チオフェン−１０（９Ｈ）オン・フマル酸塩を有効成分とする経皮投与製剤に関する。
さらに詳しく言うと、本発明は、フマル酸ケトチフェンを有効成分とし、基剤中に酢酸ナトリウムを含有せしめた硬膏剤または軟膏剤である経皮投与製剤に関する。
【０００２】
【従来の技術】
ケトチフェンは、優れた抗ヒスタミン作用、抗ＳＲＳ−Ａ作用及び広範囲な抗アレルギー作用を有する化合物である。特に、ケトチフェンのフマル酸塩は、気管支喘息、アレルギー性鼻炎、湿疹、皮膚炎等の予防薬または治療薬として経口投与形態で使用されている。
しかしながら、ケトチフェンまたはその塩は経口投与した場合、胃腸障害等の副作用、肝初回通過効果による利用率の低下、長期連用等による患者のコンプライアンスの低下等の問題があり、これらの問題を解決するために、種々の剤形が検討されている。
【０００３】
例えば、特開昭６２−１６４６２４号公報には、ケトチフェンまたはその塩をゲル基剤中に含有せしめた外用ゲル製剤が開示されている。
また、特開昭６２−２２３１１９号公報には、ケトチフェンまたはその塩を含有する外用クリーム製剤が開示されている。
また、特開平１−１０２０２４号公報には、ケトチフェンの塩を含有する軟膏剤または液剤である外用皮膚疾患治療剤が開示されている。
また、特開平１−１０６８２０号公報には、ポリビニルアルコールを含有する水性ゲルマトリックス中に、ケトチフェンまたはケトチフェンの塩を含有させた経皮投与製剤が開示されている。
また、特開平４−９１０２２号公報には、ケトチフェンまたはその塩と吸収促進剤としての脂肪族１価のアルコールとを含有するプラスター剤が開示されている。
また、特開平４−１８２４２５号公報には、ケトチフェンまたはその塩と、低級アルコール及び高親水性非イオン界面活性剤とを含有する外用貼付剤が開示されている。
また、特開平５−９４６号公報には、ケトチフェンに、脂肪酸または脂肪族アルコールと２価以上のアルコールとを配合した経皮投与製剤が開示されている。
さらに、特開平５−９４７号公報には、高分子吸水性共重合体中にケトチフェンを含有させ、薬剤層のｐＨが６.７〜８.５の範囲にある外用貼付剤が開示されている。
【０００４】
しかしながら、これらの経皮投与製剤では、胃腸障害等の副作用や肝初回通過効果による利用率の低下等といった経口投与製剤に特有の問題は解決されているものの、皮膚透過速度が遅すぎ、さらに、薬物安定性、皮膚刺激性、製剤の物性の面においても問題があり、実際に臨床使用されるには至っていない。
従って、皮膚透過速度が速く、薬物安定性、皮膚刺激性、製剤の物性の面においても優れたケトチフェン（またはその塩）含有経皮投与製剤の開発が望まれている。
【０００５】
【発明が解決しようとする課題】
本発明の目的は、皮膚透過速度が速く、即ち経皮吸収性に優れ、しかも、薬物安定性、皮膚刺激性、製剤の物性の面においても優れたケトチフェン（またはその塩）含有経皮投与製剤を提供することにある。
本発明者らは、上記の目的を達成するために鋭意研究を重ねた結果、驚くべきことに、ケトチフェンのフマル酸塩を有効成分とする経皮投与製剤において、基剤中に酢酸ナトリウムを含有せしめることにより、皮膚透過速度が著しく速くなり、しかも、薬物安定性、皮膚刺激性、製剤の物性の面においても優れたものが得られることを見出し、本発明を完成させた。
【０００６】
【課題を解決するための手段】
即ち、本発明は、有効成分としてフマル酸ケトチフェンを含有し、基剤中に酢酸ナトリウムを含有することを特徴とする経皮投与製剤からなる。
本発明はまた、有効成分としてフマル酸ケトチフェンを０.１〜１０重量％含有し、基剤中に酢酸ナトリウムを０.５〜５重量％含有することを特徴とする経皮投与製剤からなる。
本発明はまた、基剤が、非水系である前記経皮投与製剤からなる。
本発明はまた、硬膏剤である前記経皮投与製剤からなる。
本発明はまた、基剤中にさらに、脂溶性ポリマー、粘着付与剤及び軟化剤を含有する硬膏剤である前記経皮投与製剤からなる。
本発明はまた、粘着層が、フマル酸ケトチフェン０.１〜１０重量％と、酢酸ナトリウム０.５〜５重量％、脂溶性ポリマー０.１〜９９重量％、粘着付与剤０.１〜７０重量％、軟化剤１.０〜７０重量％及び／または吸収促進剤０.０１〜２０重量％を含有する基剤とからなる硬膏剤である前記経皮投与製剤からなる。
【０００７】
本発明はまた、軟膏剤である前記経皮投与製剤からなる。
本発明はまた、基剤中にさらに、炭化水素類、脂肪酸エステル、ロウ類、界面活性剤及び／または吸収促進剤を含有する軟膏剤である前記経皮投与製剤からなる。
本発明はまた、フマル酸ケトチフェン０.１〜１０重量％と、酢酸ナトリウム０.５〜５重量％、炭化水素類５５〜９０重量％、脂肪酸エステル５〜１５重量％、ロウ類４〜１０重量％、界面活性剤１〜５重量％及び／または吸収促進剤０.０１〜２０重量％を含有する基剤とからなる軟膏剤である前記経皮投与製剤からなる。
本発明はまた、基剤中にさらに、脂肪族アルコール及びグリコール類を含有する前記経皮投与製剤からなる。
【０００８】
以下、本発明について詳しく説明する。
本発明の経皮投与製剤は、非水系であることが望ましく、剤形は特に制限されないが、硬膏剤または軟膏剤であることが好ましい。
【０００９】
最初に、本発明の経皮投与製剤が硬膏剤である場合について説明する。
本発明の硬膏剤は、非水系であることが望ましい。
また、本発明の硬膏剤は、薬効成分としてのフマル酸ケトチフェンを、粘着層の組成全体の重量に基づいて、０.１〜１０重量％、特に、１.０〜５.０重量％の量で含有することが好ましい。フマル酸ケトチフェンの配合量が、０.１重量％未満となると、経皮投与製剤として充分な透過量が得られず、１０重量％を越えると製剤自体の物性に悪影響を与えることになり、好ましくない。
また、本発明の硬膏剤は、基剤中に酢酸ナトリウムを含むことを特徴とするが、その配合量は、粘着層の組成全体の重量に基づいて、０.５〜５重量％、特に、１〜３重量％の量であることが好ましい。酢酸ナトリウムの配合量が、０.５重量％未満となると、フマル酸ケトチフェンの皮膚吸収性が悪くなり、本発明の目的を達成することができず、５重量％を越えると、皮膚刺激性が劣ったものとなるので好ましくない。
尚、本発明において、薬効成分のフマル酸ケトチフェンの皮膚を、基剤中の酢酸ナトリウムとの組み合わせて用いることにより、皮膚透過速度が速くなるのは、基剤中で、フマル酸ケトチフェンのフマル酸イオンと酢酸ナトリウムの酢酸イオンが交換し、酢酸ケトチフェンが生成され、皮膚透過性が著しく向上するためであるからと考えられる。
【００１０】
本発明の硬膏剤は、基剤中に、上記酢酸ナトリウムの他、脂溶性ポリマー、粘着付与剤及び軟化剤及び／または吸収促進剤を含むことが望ましい。
脂溶性ポリマーとしては、ポリイソブチレン（ＰＩＢ）、スチレン−イソプレンブロック共重合体（ＳＩＳ）、イソプレンゴム、スチレン−ブタジエンブロック共重合体（ＳＢＳ）、アクリル系ポリマー（２−エチルヘキシルアクリレート、酢酸ビニル、メタクリレート、メトキシエチルアクリレート及びアクリル酸の少なくとも２種の共重合体）等を、好ましい例として挙げることができる。
このような脂溶性ポリマーの粘着層全体の重量に基づく配合量は、好ましくは０.１〜９９重量％、さらに好ましくは０.１〜７０重量％、特に好ましくは０.１〜５０重量％であることができる。脂溶性ポリマーの配合量が、０.１重量％未満となると、製剤の凝集力が乏しくなり、物性に悪影響を与え、９９重量％を越えると、製剤の加工性が低下し、粘着力が乏しくなるので好ましくない。
【００１１】
粘着付与剤は、脂溶性ポリマーが粘着性に乏しいため、製剤全体に粘着性を付与するために配合することが望ましい。
粘着付与剤としては、ポリテルペン樹脂系、石油樹脂系、ロジン系、ロジンエステル系、油溶性フェノール樹脂系等を好ましい例として挙げることができる。
粘着付与剤の粘着層全体の重量に基づく配合量は、好ましくは０.１〜７０重量％、さらに好ましくは５〜５０重量％、特に好ましくは１０〜３５重量％であることができる。粘着付与剤の配合量が、０.１重量％未満となると、粘着力が乏しくなり、７０重量％を越えると、製剤の糸引き及び凝集力等に問題が生じるため、好ましくない。
【００１２】
軟化剤は、硬膏剤の加工性の向上及び粘着性の調整のために配合されることが望ましい。
軟化剤としては、油脂、特に、流動パラフィン、スクワラン、オリーブ油、ツバキ油、バーショック油、ラッカセイ油等を好ましい例として挙げることができ、その中でも、流動パラフィンは特に好ましい。
軟化剤の粘着層全体の重量に基づく配合量は、好ましくは１.０〜７０重量％、さらに好ましくは、１０〜６０重量％、特に好ましくは２０〜５０重量％であることができる。軟化剤の配合量は、１.０重量％未満となると、薬物の放出性が低下し、皮膚透過性が劣り、７０重量％を越えると、製剤からの滲み出しが起こり、製剤の物性に悪影響を及ぼすので好ましくない。
【００１３】
また、本発明の硬膏剤は、必要に応じて吸収促進剤を配合することもできる。吸収促進剤としては、皮膚における吸収促進作用が認められている化合物であれば、いずれのものも使用することができる。
吸収促進剤としては、炭素鎖数６〜２０の脂肪酸、脂肪族アルコール、脂肪酸エステルまたはエーテル、芳香族系有機酸、芳香族系アルコール、芳香族系有機酸エステルまたはエーテル、乳酸エステル類、酢酸エステル類、モノテルペン系化合物、セスキテルペン系化合物、アゾン（Ａｚｏｎｅ）またはその誘導体、グリセリン脂肪酸エステル類、ソルビタン脂肪酸エステル類、ポリソルベート系、ポリエチレングリコール脂肪酸エステル類、ポリオキシエチレン硬化ヒマシ油系、ショ糖脂肪酸エステル類等を好ましい例として挙げることができる。
具体的には、カプリル酸、カプリン酸、カプロン酸、ラウリン酸、ミリスチン酸、パルミチン酸、ステアリン酸、オレイン酸、リノール酸、リノレン酸、ラウリルアルコール、ミリスチルアルコール、オレイルアルコール、セチルアルコール、ラウリン酸メチル、ミリスチン酸イソプロピル、ミリスチン酸ミリスチル、ミリスチン酸オクチルドデシル、パルミチン酸セチル、サリチル酸、サリチル酸メチル、サリチル酸エチレングリコール、ケイ皮酸、ケイ皮酸メチル、クレゾール、乳酸セチル、酢酸エチル、酢酸プロピル、ゲラニオール、チモール、オイゲノール、テルピネオール、１−メントール、ハッカ油、ボルネオロール、ｄ−リモネン、イソオイゲノール、イソボルネオール、ネロール、ｄｌ−カンフル、グリセリンモノラウレート、グリセリンモノオレエート、ソルビタンモノラウレート、ショ糖モノラウレート、ポリソルベート２０、ポリエチレングリコールモノラウレート、ポリエチレングリコールモノステアレート、ポリオキシエチレン（６０）硬化ヒマシ油、１−［２−（デシルチオ）エチル］アザシクロペンタン−２−オン（以下、「ピロチオデカン」と略記する）が好ましく、特に、ラウリルアルコール、ミリスチルアルコール、サリチル酸エチレングリコール、ピロチオデカンが好ましい。
吸収促進剤の粘着層全体の重量に基づく配合量は、好ましくは０.０１〜２０重量％、さらに好ましくは、０.１〜１０重量％、特に好ましくは０.５〜５重量％であることができる。吸収促進剤の配合量が２０重量％を越えると、発赤、浮腫等の皮膚への刺激が認められるので好ましくない。
【００１４】
本発明の硬膏剤は、皮膚からの汗等の水性成分の吸収及び保存中の水分による分解を防止するために、必要に応じて、親水性ポリマーを配合することもできる。
親水性ポリマーとしては、軽質無水ケイ酸、セルロース誘導体（カルボキシメチルセルロース（ＣＭＣ）、カルボキシメチルセルロースナトリウム（ＣＭＣＮａ）、メチルセルロース（ＭＣ）、ヒドロキシプロピルメチルセルロース（ＨＰＭＣ）、ヒドロキシプロピルセルロース（ＨＰＣ）、ヒドロキシエチルセルロース（ＨＥＣ））、デンプン誘導体（プルラン）、ポリビニルアルコール（ＰＶＡ）、ポリビニルピロリドン（ＰＶＰ）、酢酸ビニル（ＶＡ）、カルボキシビニルポリマー（ＣＶＰ）、エチル酢酸ビニル（ＥＶＡ）、オイドラギット、ゼラチン、ポリアクリル酸、ポリアクリル酸ソーダ、ポリイソブチレン無水マレイン酸共重合体、アルギン酸、アルギン酸ナトリウム、カラギーナン、アラビアゴム、トラガカント、カラヤゴム、ポリビニルメタクリレートを、好ましい例として挙げることができ、特に、軽質無水ケイ酸、セルロース誘導体（ＣＭＣＮａ、ＨＰＭＣ、ＨＰＣ、ＭＣ）、オイドラギットが好ましい。
親水性ポリマーの粘着層全体の重量に基づく配合量は、０.５〜５.０重量％程度であることが好ましい。
【００１５】
本発明の硬膏剤は、さらに、所望により架橋剤、防腐剤及び抗酸化剤等を配合することができる。
架橋剤としては、アミノ樹脂、フェノール樹脂、エポキシ樹脂、アルキド樹脂、不飽和ポリエステル等の熱硬化性樹脂、イソシアネート化合物、ブロックイソシアネート化合物、有機系架橋剤、金属または金属化合物等の無機系架橋剤を、好ましい例として挙げることができる。架橋剤の粘着層全体の重量に基づく配合量は、０.０５〜２重量％程度であることが好ましい。
防腐剤としては、メチルパラベン、エチルパラベン、プロピルパラベンまたはブチルパラベン等のパラベン類、チモール、クロルクレゾール、オルトフェニルフェノール、イソプロピルメチルフェノール等のフェノール類、またはピオニン等を、好ましい例として挙げることができる。防腐剤の粘着層全体の重量に基づく配合量は、０.０１〜１重量％程度であることが好ましい。
抗酸化剤としては、例えば、トコフェロール及びそのエステル誘導体、アスコルビン酸及びそのエステル誘導体、ノルジヒドログアレチン酸、ジブチルヒドロキシトルエン（ＢＨＴ）、ブチルヒドロキシアニソール（ＢＨＡ）等を、好ましい例として挙げることができる。抗酸化剤の粘着層全体の重量に基づく配合量は、０.０１〜５重量％程度であることが好ましい。
【００１６】
このような組成を有する本発明の硬膏剤の粘着層は、いずれの方法によっても製造されることができる。例えば、溶剤法により製造する場合には、脂溶性ポリマーの有機溶剤溶液に他の成分を添加、攪拌した後、支持体上に伸展し、乾燥させて製剤を得ることができる。また、脂溶性ポリマーがホットメルト法により塗工可能なものの場合には、高温でポリマー成分を溶解させた後、他の成分を添加、攪拌した後、支持体上に伸展して製剤を得ることができる。
【００１７】
本発明の硬膏剤は、上記のような組成からなる粘着層以外は、いずれの構成及び材料からなるものであってもよい。
例えば、本発明の硬膏剤は、上記の粘着層の他、それを支持する支持体層及び粘着層上に設けられる剥離ライナー層等からなることができる。
支持体層は、例えば、ポリエチレン、ポリプロピレン、ポリブタジエン、エチレン酢酸ビニル共重合体、ポリ塩化ビニル、ポリエステル、ナイロン、ポリウレタン等のフィルムまたはシート、あるいはこれらの多孔質体、発泡体並びに紙、布、不織布等から選択される素材からなることができる。
【００１８】
次に、本発明の経皮投与製剤が軟膏剤である場合について説明する。
本発明の軟膏剤において配合される薬効成分としてのフマル酸ケトチフェンの配合量は、上記硬膏剤について説明した量と同じであることが望ましい。
さらに、基剤中に配合される酢酸ナトリウムの配合量も、上記硬膏剤について説明した量と同じであることが望ましい。
本発明の軟膏剤もまた、非水系であることが望ましい。
軟膏剤としては、例えば、基剤として高級アルコールまたはパラフィン系炭化水素等を用いる油脂性軟膏剤、ポリエチレングリコールを用いるマクロゴール軟膏剤、脂肪族アルコールをグリコール類に分散させたＦＡＰＧ軟膏剤が挙げられ、本発明の軟膏剤はいずれの種類のものであってもよいが、油脂性軟膏剤及びＦＡＰＧ軟膏剤が特に好ましい。
【００１９】
最初に、軟膏剤が油脂性軟膏剤である場合について説明する。
その場合、本発明の軟膏剤は、基剤中に酢酸ナトリウムの他、炭化水素類、脂肪酸エステル、ロウ類、界面活性剤及び／または吸収促進剤を含むことが好ましい。
炭化水素類としては、白色ワセリン、ワセリン、パラフィン、スクワラン、マイクロクリスタリンワックス、プリスタン、α−オレフィンオリゴマーが、好ましい例として挙げられる。
炭化水素類の配合量は、軟膏剤の重量に基づいて、５５〜９０重量％であることが好ましい。炭化水素類の配合量が、５５重量％未満となると、膏体が硬くなりすぎるため、皮膚に塗布しずらくなり、９０重量％を越えると、製剤の分離が起き、物性に悪影響を与えるので好ましくない。
【００２０】
脂肪酸エステルとしては、アジピン酸ジイソプロピル、ミリスチン酸イソプロピル、乳酸セチル、乳酸ミリスチル、パルミチン酸イソプロピル、セバシン酸ジエチル、ラルリン酸ヘキシル、イソオクタン酸セチルを、好ましい例として挙げることができる。
脂肪酸エステルの配合量は、軟膏剤の重量に基づいて、５〜１５重量％であることが好ましい。脂肪酸エステルの配合量が、５重量％未満となると、製剤の皮膚に対する浸透性が低下し、１５重量％を越えると、皮膚刺激性が高くなるので好ましくない。
【００２１】
ロウ類としては、鯨ロウ（天然、合成）、ミツロウ等を、好ましい例として挙げることができる。
ロウ類の配合量は、軟膏剤の重量に基づいて、４〜１０重量％であることが好ましい。ロウ類の配合量が、４重量％未満となると、軟膏の光沢が不足し、粘性が低下し、１０重量％を越えると、粘性が高くなりすぎるため、使用感が悪くなるので好ましくない。
【００２２】
界面活性剤としては、例えば、非イオン界面活性剤、アニオン界面活性剤、カチオン界面活性剤、両性界面活性剤が挙げられるが、皮膚刺激性が低い非イオン界面活性剤が好ましく、ソルビタン脂肪酸エステル、グリセリン脂肪酸エステル、ポリオキシエチレンソルビタン脂肪酸エステル、ポリオキシエチレングリセリン脂肪酸エステル、ポリエチレングリコール脂肪酸エステル、ポリオキシエチレンアルキルエーテル、ポリオキシエチレンヒマシ油、ポリオキシエチレン硬化ヒマシ油等が、好ましい例として挙げられる。
界面活性剤の配合量は、軟膏剤の重量に基づいて、１〜５重量％であることが好ましい。界面活性剤の配合量が、１重量％未満となると、製剤の分離を引起こし、５重量％を越えると、皮膚刺激性が高くなるので好ましくない。
【００２３】
任意に添加される吸収促進剤は、硬膏剤について説明したものと同じ種類及び配合量であることが望ましい。
本発明の軟膏剤は、また、必要に応じて防腐剤を含むこともできる。
防腐剤としては、硬膏剤について説明したものと同じものであることが望ましい。
防腐剤は、軟膏剤の重量に基づいて、０.０１〜１重量％とするのが好ましい。  本発明の軟膏剤は、その他の成分として、メントール、カンフル、ハッカ油、チモール等の精油成分や、ブチルヒドロキシトルエン、トコフェロール誘導体等の安定化剤を含むこともできる。
このような組成からなる本発明の軟膏剤は、公知のいかなる方法によっても製造することができる。例えば、脂肪酸エステル、界面活性剤に、フマル酸ケトチフェンと酢酸ナトリウムを混合し、それに、ロウ類、炭化水素類を加えて加熱、融解し、７０℃に保ち、基剤成分が透明溶解液となった後に、ホモミキサー等により均一に混和し、その後、攪拌しながら３０℃まで冷却することにより得ることができる。
【００２４】
次に、本発明の軟膏剤がＦＡＰＧ軟膏剤である場合について説明する。
その場合、本発明の軟膏剤は、脂肪族アルコールとグリコール類を必須の基剤成分とすることが好ましい。
本発明のＦＡＰＧ軟膏は、有効成分としてのフマル酸ケトチフェン、基剤成分としての脂肪族アルコール、グリコール類及び酢酸ナトリウムの他、必要に応じて、吸収促進剤、防腐剤、可塑剤、カップリング剤を配合することができる。
脂肪族アルコールとしては、炭素数１６〜２４の飽和脂肪アルコールのいずれかまたはそれらの混合物が挙げられ、特に、セチルアルコール、ステアリルアルコール、オレイルアルコール、ヘキサデシルアルコール、ベヘニルアルコール等が好ましい。
脂肪族アルコールは、ＦＡＰＧ軟膏剤全体の重量に基づいて、２０〜４０重量％配合されることが好ましい。
【００２５】
グリコール類としては、例えば、１，２−プロピレンジオールのようなプロピレングリコール、１，３−プロピレンジオール、分子量１００〜８００のポリエチレングリコール、ジプロピレングリコール等が挙げられる。
グリコール類は、ＦＡＰＧ軟膏剤全体の重量に基づいて、６０〜８０重量％配合されることが好ましい。
【００２６】
任意に添加される吸収促進剤は、硬膏剤について説明したものと同じ種類のものであることが望ましく、ＦＡＰＧ軟膏剤全体の重量に基づいて、２０重量％以下の量で配合されることが好ましい。
可塑剤は、脂肪族アルコールとグリコール類の溶剤混合物中で均一性を維持する目的で、任意に配合され、ポリエチレングリコール、１，２，６−ヘキサントリオール、ソルビトール、グリセロール等を、好ましい例として挙げることができる。
可塑剤は、ＦＡＰＧ軟膏剤全体の重量に基づいて０〜１５重量％の量で配合されることが好ましい。
【００２７】
カップリング剤は、基剤の均一化を維持し、高温で長期間保存した基剤の液体成分の滲出等を防ぐ目的で、任意に配合され、ステアリン酸、パルミチン酸、ベヘン酸のような炭素数１６〜２４の飽和脂肪酸、オレアミド、パルミトアミド、ステアルアミド、ベヘンアミドのような脂肪酸アミド、ソルビタンモノステアレート、ポリエチレングリコールモノステアレート、プロピレングリコールモノステアレートのような炭素数１６〜２４の脂肪酸エステル類、それに対応するオレイン酸、パルミチン酸のような他の脂肪酸のモノエステル類を、好ましい例として挙げることができる。
カップリング剤の配合量は、ＦＡＰＧ軟膏剤全体の重量に基づいて、０〜１０重量％の量であることが好ましい。
本発明のＦＡＰＧ軟膏も、公知のいかなる方法によっても製造することができる。例えば、脂肪族アルコール数種、グリコール類に、フマル酸ケトチフェン及び酢酸ナトリウム並びにその他の成分を混合し、加熱融解し、７０℃に保ち、その後、攪拌しながら３０℃まで冷却することにより得ることができる。尚、これらの成分の配合順序を変更しても、本発明の軟膏剤を得ることができる。
本発明の軟膏剤は、局所投与製剤の場合には、そのまま皮膚炎等の疾患部に適用することができる。また、全身投与製剤の場合には、投与量を明確にするためにリザーバー型製剤のリザーバー層に用いることができる。
【００２８】
【発明の効果】
本発明の経皮投与製剤は、ケトチフェンのフマル酸を有効成分とし、基剤中に酢酸ナトリウムを含有することにより、従来のケトチフェン含有経皮投与製剤に比べて、皮膚透過速度が著しく速いという特徴を有する。また、本発明の経皮投与製剤は、薬物安定性が良好で、皮膚刺激性も著しく緩和され、製剤の物性も優れている。
また、本発明の経皮投与製剤を全身性製剤とした場合には、フマル酸ケトチフェンが、皮膚を経由して直接循環血中に持続的に吸収されるため、経口投与時に見られる肝臓での初回通過効果による薬物の代謝を受けることがなく、持続的な有効血中濃度を得ることができる。また、経口投与時に起こり得る消化器官系の副作用や、急激な血中濃度の上昇に伴って起こり得る副作用を回避することもできる。
【００２９】
【実施例】
以下、実施例により本発明をさらに具体的に説明するが、本発明はこれらの実施例に限定されるものではない。
実施例１
酢酸ナトリウム                                ２.０重量％
アクリル系粘着ポリマー                      ９０.０重量％
（日本カ−バイド社製  ＰＥ−３００）
イソシアネート系架橋剤                        １.０重量％
（日本カ−バイド社製  ＣＫ−１００）
ピロチオデカン                                ２.０重量％
フマル酸ケトチフェン                          ５.０重量％
−−−−−−−−−−−−−−−−−−−−−−−−−−−−−
全量                                         １００重量％
上記成分中、酢酸ナトリウム、ピロチオデカン及びフマル酸ケトチフェンを、エタノ−ルに加え、室温で撹拌溶解させた後、アクリル系粘着ポリマーの酢酸エチル溶液及びイソシアネート系架橋剤を添加して撹拌し、ポリエチレンテレフタレートフィルム（ＰＥＴ）３０μm上に伸展し、９０℃で１５分間熱架橋し、５０μmの粘着層を得て、本発明の経皮投与製剤を製造した。
【００３０】
実施例２
酢酸ナトリウム                                １.５重量％
ピロチオデカン                                ２.０重量％
流動パラフィン                              ３６.５重量％
ポリテルペン樹脂系粘着付与剤                ２９.５重量％
（荒川化学工業社製  アルコンＰ−１００）
ＰＩＢ                                        ７.５重量％
ＳＩＳ                                      １６.５重量％
抗酸化剤                                      １.５重量％
ケトチフェン                                  ５.０重量％
−−−−−−−−−−−−−−−−−−−−−−−−−−−−−
全量                                         １００重量％
上記成分中、酢酸ナトリウム、ピロチオデカン及びフマル酸ケトチフェン以外の成分を１８０℃で溶解、混合した後、残りの成分を添加し、均一になるまで分散させた後、ＰＥＴフィルム３０μm上に粘着層が１００μmとなるように伸展し、本発明の経皮投与製剤を得た。
【００３１】
実施例３
酢酸ナトリウム                                ２.５重量％
流動パラフィン                              ５２.０重量％
ロジンエステル系粘着付与剤                  ２５.５重量％
（荒川化学工業社製  ＫＥ−３１１）
ＰＩＢ                                        ６.５重量％
ＳＩＳ                                      １０.５重量％
抗酸化剤                                      １.５重量％
フマル酸ケトチフェン                          １.５重量％
−−−−−−−−−−−−−−−−−−−−−−−−−−−−−
全量                                         １００重量％
上記成分中、酢酸ナトリウム及びフマル酸ケトチフェン以外の成分を１８０℃で溶解、混合した後、残りの成分を添加し、均一になるまで分散させた後、ＰＥＴフィルム３０μm上に、粘着層が１００μmとなるように伸展し、本発明の経皮投与製剤を得た。
【００３２】
実施例４
酢酸ナトリウム                                ５.０重量％
流動パラフィン                                ６.５重量％
油溶性フェノ−ル樹脂系粘着付与剤            ３７.５重量％
（荒川化学工業社製  タマノル５２１）
ＰＩＢ                                        ７.５重量％
ＳＩＳ                                      ３０.５重量％
抗酸化剤                                      １.０重量％
ラウリルアルコール                            ２.０重量％
フマル酸ケトチフェン                        １０.０重量％
−−−−−−−−−−−−−−−−−−−−−−−−−−−−−
全量                                         １００重量％
上記成分中、ラウリルアルコール、酢酸ナトリウム及びフマル酸ケトチフェン以外の成分を１８０℃で溶解、混合した後、残りの成分を添加し、均一になるまで分散させた後、ＰＥＴフィルム３０μmに、粘着層が１００μmとなるように伸展し、本発明の経皮投与製剤を得た。
【００３３】
実施例５
酢酸ナトリウム                                ２.０重量％
流動パラフィン                              ２６.５重量％
石油樹脂系粘着付与剤                        ３５.５重量％
（安原樹脂工業社製  ＹＳレジン７５）
軽質無水ケイ酸                                ２.５重量％
ＳＢＳ                                      ２５.０重量％
抗酸化剤                                      １.５重量％
フマル酸ケトチフェン                          ６.９重量％
ブチルパラベン                                ０.１重量％
−−−−−−−−−−−−−−−−−−−−−−−−−−−−−
全量                                         １００重量％
上記組成中、フマル酸ケトチフェン及び酢酸ナトリウム以外の成分を１８０℃において溶解、混合した後、残りの成分を添加し、均一になるまで分散させた後、ＰＥＴフィルム３０μm上に、粘着層が１００μmとなるように伸展し、本発明の経皮投与製剤を得た。
【００３４】
実施例６
酢酸ナトリウム                                ０.５重量％
流動パラフィン                              ３９.４重量％
ロジン系粘着付与剤                          ３２.５重量％
（荒川化学工業社製  ＫＲ−６１０）
ＰＩＢ                                        ７.５重量％
ＳＩＳ                                      １６.５重量％
抗酸化剤                                      １.５重量％
ピロチオデカン                                ２.０重量％
フマル酸ケトチフェン                          ０.１重量％
−−−−−−−−−−−−−−−−−−−−−−−−−−−−−
全量                                         １００重量％
上記組成中、ピロチオデカン、フマル酸ケトチフェン及び酢酸ナトリウム以外の成分を１８０℃において溶解、混合した後、残りの成分を添加し、均一になるまで分散させた後、ＰＥＴフィルム３０μm上に、粘着層が１００μmとなるように伸展し、本発明の経皮投与製剤を得た。
【００３５】
実施例７
セバシン酸ジエチル                            ９.０重量％
鯨ロウ                                        ４.０重量％
ポリオキシエチレンラウリルエーテル
リン酸ナトリウム                              ２.０重量％
白色ワセリン                              ８１.０７重量％
ブチルパラベン                              ０.０５重量％
酢酸ナトリウム                                ２.５重量％
フマル酸ケトチフェン                        １.３８重量％
−−−−−−−−−−−−−−−−−−−−−−−−−−−−−
全量                                         １００重量％
上記成分を混合し、加熱融解して７０℃に保ち、酢酸ナトリウム及びフマル酸ケトチフェン以外の成分が透明融解液となった後、ホモミキサーで均一に混和した。その後、撹拌しながら３０℃まで冷却して、本発明の経皮投与製剤を得た。
【００３６】
実施例８
酢酸ナトリウム                                ２.５重量％
ミリスチン酸イソプロピル                    １０.０重量％
鯨ロウ                                        ５.０重量％
ポリオキシエチレンラウリルエーテル
リン酸ナトリウム                              ５.０重量％
白色ワセリン                              ７４.９５重量％
ブチルパラベン                              ０.０５重量％
フマル酸ケトチフェン                          ２.５重量％
−−−−−−−−−−−−−−−−−−−−−−−−−−−−−
全量                                         １００重量％
上記成分を混合し、加熱融解して７０℃に保ち、酢酸ナトリウム及びフマル酸ケトチフェン以外の成分が透明融解液となった後、ホモミキサーで均一に混和した。その後、撹拌しながら３０℃まで冷却して、本発明の経皮投与製剤を得た。
【００３７】
実施例９
ステアリルアルコール                        １０.０重量％
セチルアルコール                              ８.０重量％
ヘキサデシルアルコール                      １２.０重量％
プロピレングリコール                      ６７.７１重量％
ブチルパラベン                                ０.１重量％
酢酸ナトリウム                                １.５重量％
フマル酸ケトチフェン                        ０.６９重量％
−−−−−−−−−−−−−−−−−−−−−−−−−−−−−
全量                                         １００重量％
上記成分を混合し、加熱融解して６０℃に保ち、酢酸ケトチフェン以外の成分が透明融解液となった後、ホモミキサーで均一に混和する。その後、撹拌しながら、３０℃まで冷却して、本発明の経皮投与製剤を得た．
【００３８】
比較例１〜９
比較例１〜９は、それぞれ、実施例１〜９に対応しており、酢酸ナトリウムを配合しないこと以外は、それぞれ、実施例１〜９と同様にして経皮投与製剤を得た。
【００３９】
比較例１０及び１１
比較例１０及び１１は、それぞれ実施例２及び７に対応しており、フマル酸ケトチフェンの含有量を１１重量％とすること以外は、実施例２及び７と同様にして経皮投与製剤を得た。
【００４０】
比較例１２及び１３
比較例１２及び１３は、それぞれ実施例２及び７に対応しており、フマル酸ケトチフェンの含有量を０.０３重量％とすること以外は、実施例２及び７と同様にして経皮投与製剤を得た。
【００４１】
比較例１４及び１５
比較例１４及び１５は、それぞれ実施例２及び７に対応しており、酢酸ナトリウムの含有量を６重量％とすること以外は、実施例２及び７と同様にして経皮投与製剤を得た。
【００４２】
比較例１６
０.３Ｍ酢酸緩衝液（ｐＨ５.０）                 ５５重量％
ピロチオデカン                                ２.５重量％
グリセリン                                     １２重量％
ポリエチレングリコール４００                     ５重量％
酸化亜鉛                                         ８重量％
ゼラチン                                         ３重量％
ポリビニルアルコール                             ５重量％
ポリアクリル酸ナトリウム                         １重量％
カルボキシメチルセルロースナトリウム          ３.５重量％
フマル酸ケトチフェン                             ５重量％
−−−−−−−−−−−−−−−−−−−−−−−−−−−−−
全量                                         １００重量％
上記成分を混合し、混合、融解させた後、不織布上に粘着層が１mmとなるように伸展して、湿布製剤を得た。
【００４３】
試験例１
In vitro皮膚透過試験
ヘアレスマウス（週令：６〜９）の背部皮膚を摘出した後、真皮側の脂肪を注意深く取除き、真皮側がレセプター層となるように、３７℃の水をレセプター層の外周部に循環させたフロースルーセルに装着した。この角質層側に実施例１〜９及び比較例１〜１６において得られた各硬膏剤、軟膏剤及び湿布製剤を貼付または塗布し、レセプタ−層を、生理食塩水を用いて、５ml／時間の速さで１時間毎に２４時間までサンプリングを行った。その後、１時間毎の流量を正確に測り、高速液体クロマトグラフ法により薬物濃度を測定し、１時間当たりの透過速度を算出し、下記式に従って定常状態での皮膚透過速度を決定した。結果を下記表２に示す。
皮膚透過速度(μg/cm2/時)＝（薬物濃度(μg/ml)×流量(ml)）/製剤の適用面積(cm2)
【００４４】
試験例２
薬物安定性試験
実施例１〜９及び比較例１〜１６において得られた各製剤を、４０℃において６ヶ月保存し、保存後の各製剤における薬物残存率を、高速液体クロマトグラフ法を用い、下記式に従って算出した。結果を下記表２に示す。
薬物残存率（％）＝（６ヶ月後の薬物含量／製造時の薬物含量）×１００
【００４５】
試験例３
ヒト皮膚刺激試験
実施例１〜９及び比較例１〜１６で得られた製剤のうち、硬膏剤及び湿布製剤については、面積１０cm2とした製剤をヒト背部皮膚に２４時間貼付した後、剥離し、剥離直後及び剥離後２４時間後の皮膚の状態を、下記表１に示す判定法で判定し、下記式に従い皮膚刺激指数を算出した。
また、軟膏剤については、軟膏を皮膚に約０.５ｇ塗布し、塗布部分にガーゼをのせた後、日局絆創膏でその部分を固定し、２４時間貼付した後、軟膏塗布部分だけを判定し、下記式に従い皮膚刺激指数を算出した。結果を下記表２に示す
。
【００４６】
【表１】
0003908795.tif 000002
【００４７】
皮膚刺激指数＝（各々の剥離直後と２４時間後の判定で刺激の高い値の和／被験者の人数）×１００
【００４８】
試験例４
製剤物性試験
実施例１〜９及び比較例１〜１６で得られた製剤のうち、硬膏剤及び湿布製剤については、粘着力をプローブタックテスター及びピール測定器により、凝集力をクリープ測定器を用いて測定した。また、糸引きや溶液成分の滲み出し等は肉眼で判断した。その結果、製剤物性に問題の無いものを○、問題のあるものを×として評価した。
さらに、軟膏剤については、製剤の使用感、基剤の分離等の評価を行い、製剤物性に問題の無いものを○、問題のあるものを×として評価した。
結果を下記表２に示す。
【００４９】
【表２】
0003908795.tif 000003
0003908795.tif 000004
【００５０】
表２に示される結果から明らかであるように、本発明の各実施例において得られた製剤は、各比較例において得られた製剤に比べて、皮膚透過速度が著しく速く、皮膚刺激指数及び物性についても優れていた。さらに、薬物安定性についても、比較例において得られた製剤と同等以上であった。